(57)【要約】 【課題】    ポリエステル製編織物よりなる袋本体２と、この袋本体２の表裏面に接着された紙製支持シート１とからなる嗜好性飲料抽出袋において、袋本体２と紙製支持シート２との接着強度を向上させる。【解決手段】  ポリエステル製編織物は、芯鞘型モノフィラメント糸で構成されている。モノフィラメント糸の鞘は、テレフタル酸とエチレングリコールと１，４−ブタンジオールを含む単量体を共重合してなる共重合ポリエステルで構成されている。紙製支持シート１は、厚紙にポリエチレンフィルムがラミネートされてなるものを所定の形態に裁断したものである。ポリエチレンフィルムが袋本体２の表裏面に当接するようにして、紙製支持シート１と袋本体２とを重ね合わせて、加熱及び加圧することにより、両者を熱接着させる。この嗜好性飲料抽出袋は、紙製支持シート１と袋本体２との接着強度が従来のものよりも２倍程度向上している。【選択図】  図１
2014210043.tif 000002
【特許請求の範囲】
【請求項１】
ポリエステル製布帛よりなる袋本体の表裏面に、紙製支持シートが接着されてなる嗜好性飲料抽出袋において、
前記ポリエステル製布帛は、芯鞘型複合糸又は芯鞘型複合繊維で構成されてなるものであり、該芯鞘型複合糸又は芯鞘型複合繊維の鞘は、テレフタル酸とエチレングリコールと１，４−ブタンジオールを含む単量体を共重合してなる共重合ポリエステルで構成されており、
前記紙製支持シートは、厚紙と該厚紙の少なくとも片面に設けられたポリエチレン層とを具備するものであり、
前記ポリエチレン層が前記袋本体の表裏面に当接するようにして、前記紙製支持シートが前記袋本体の表裏面に熱接着されていることを特徴とする嗜好性飲料抽出袋。
【請求項２】
芯鞘型複合糸又は芯鞘型複合繊維の芯は、テレフタル酸とエチレングリコールを含む単量体を縮重合してなるポリエステルで構成されている請求項１記載の嗜好性飲料抽出袋。
【請求項３】
エチレングリコールが植物由来のエチレングリコールである請求項２記載の嗜好性飲料抽出袋。
【請求項４】
ポリエステル製布帛が、芯鞘型モノフィラメント糸を経糸及び緯糸に用いてなるポリエステル製織物である請求項１記載の嗜好性飲料抽出袋。
【請求項５】
ポリエチレン層の融着又は鞘の融着によって、紙製支持シートが袋本体の表裏面に接着されている請求項１記載の嗜好性飲料抽出袋。
【発明の詳細な説明】
【技術分野】
【０００１】
本発明は、コーヒー粉や茶葉等を収納してなる嗜好性飲料抽出袋に関し、コーヒー、緑茶、紅茶又は烏龍茶を抽出するための嗜好性飲料抽出袋に関するものである。
【背景技術】
【０００２】
コーヒー粉や茶葉等を収納してなる嗜好性飲料抽出袋には種々のタイプのものがあるが、たとえば、図１に示すように、コーヒー粉等の被抽出物を収納しコーヒー等を抽出するための袋本体２の表裏面に、紙製支持シート１を接着したタイプのものが知られている（特許文献１）。紙製支持シート１と袋本体２とは、紙製支持シート１の把手１ａ及び中間部分１ｂでは接着されておらず、以下のようにして使用される。すなわち、袋本体２の表裏面に接着された紙製支持シート１の把手１ａを引き起こし、表裏面の各把手１ａを逆方向に引っ張って、袋本体２の口２ａを開くと共に、この把手１ａをカップ３の縁に係止し、図２に示す如く湯を注いで、コーヒー等を抽出するものである。
【０００３】
したがって、袋本体２に接着された紙製支持シート１の部位、すなわち、把手１ａ及び中間部分１ｂを除く部位における接着強度を高くする必要があった。なぜなら、把手１ａを引き起こすときに袋本体２と紙製支持シート１とが剥離すると、袋本体の口２ａを良好に開くことができないからである。また、コーヒー等の抽出時に紙製支持シート１ａが剥離してしまうと、袋本体１がカップの底に沈んでしまい、被抽出物がコーヒー等の中に混入するし、さらに抽出後に袋本体１を取り出しにくくなるからである。
【０００４】
ところで、袋本体２は種々の布帛類で形成されているが、たとえば、特許文献２に記載されているように、芯鞘型モノフィラメント糸を製織してなるポリエステル製織物で形成されている。この芯鞘型モノフィラメント糸は、第三成分としてイソフタル酸を共重合してなるポリエステルで構成された鞘と、第三成分を含まないホモポリエステルで構成された芯とからなるものである。一方、紙製支持シート１は厚紙で構成されてなるものである。しかるに、厚紙とポリエステルとは相溶性が悪く、ポリエステルが軟化又は溶融する温度で両者を熱接着しても、十分な接着強度が得られないという欠点があった。
【０００５】
このため、紙製支持シート１の片面或いは両面にポリエチレンフィルムを貼着するか、又は紙製支持シート１の片面或いは両面にポリエチレンを塗工して、ポリエチレンを軟化又は溶融させて、ポリエステル製織物と接着させれば、接着強度を向上しうると考えられる。しかしながら、ポリエチレンとポリエステルも相溶性が十分ではなく、より接着強度を向上させることが困難であった。
【０００６】
【特許文献１】特許第５１５２７７９号公報
【特許文献２】特許第３４５９９５２号公報（実施例）
【発明の開示】
【発明が解決しようとする課題】
【０００７】
本発明の課題は、特許文献１に記載されたタイプの嗜好性飲料抽出袋において、紙製支持シートとポリエステル製織物との接着強度をさらに向上させることにある。
【課題を解決するための手段】
【０００８】
本発明は、紙製支持シートの片面又は両面にポリエチレン層を設けると共に、ポリエステルとして特定のものを採用することによって、上記課題を解決したものである。すなわち、本発明は、ポリエステル製布帛よりなる袋本体の表裏面に、紙製支持シートが接着されてなる嗜好性飲料抽出袋において、前記ポリエステル製布帛は、芯鞘型複合糸又は芯鞘型複合繊維で構成されてなるものであり、該芯鞘型複合糸又は芯鞘型複合繊維の鞘は、テレフタル酸とエチレングリコールと１，４−ブタンジオールを含む単量体を共重合してなる共重合ポリエステルで構成されており、前記紙製支持シートは、厚紙と該厚紙の少なくとも片面に設けられたポリエチレン層とを具備するものであり、前記ポリエチレン層が前記袋本体の表裏面に当接するようにして、前記紙製支持シートが前記袋本体の表裏面に熱接着されていることを特徴とする嗜好性飲料抽出袋に関するものである。
【発明の効果】
【０００９】
本発明において、ポリエステル製布帛に当接する紙製支持シート面には、ポリエチレン層が設けられている。そして、ポリエステル製布帛は芯鞘型複合糸又は芯鞘型複合繊維で構成されており、その鞘はテレフタル酸とエチレングリコールと１，４−ブタンジオールを含む単量体を共重合してなる共重合ポリエステルで構成されている。１，４−ブタンジオールは炭素数４のアルキレン基を持つもので、この比較的長いアルキレン基の存在によって、ポリエチレン層との相溶性が良好になると推定される。すなわち、炭素数２のアルキレン基を持つエチレングリコールと比較して、炭素数４のアルキレン基を持つ１，４−ブタンジオールは、ポリエチレンとの相溶性に優れていると推定される。この結果、紙製支持シートとポリエステル製布帛よりなる袋本体とを、ポリエチレン層が袋本体に当接するようにして熱接着すると、溶融又は軟化したポリエチレンと鞘の両者が相溶し、紙製支持シートと袋本体との接着強度が向上するのである。
【００１０】
したがって、本発明に係る嗜好性飲料抽出袋は、紙製支持シートが袋本体から剥離しにくく、紙製支持シートを手指で持って袋の口を開きやすくなるという効果を奏する。また、コーヒー等の抽出時においても紙製支持シートが袋本体から剥離しにくく、袋本体がカップの底に沈みことを防止でき、被抽出物がコーヒー等に混入することを防止しうると共に、抽出後においても紙製支持シートの把手等を手指で持って嗜好性飲料抽出袋をカップから速やかに取り除くことができるという効果を奏する。
【図面の簡単な説明】
【００１１】
【図１】本発明の一例に係る嗜好性飲料抽出袋の表面図である。なお、裏面も同様の形態となっている。
【図２】図１の嗜好性飲料抽出袋を用いて、コーヒー等を抽出する際の状態を表した斜視図である。
【図３】図１の嗜好性飲料抽出袋において、紙製支持シートが袋本体に接着されている部位をハッチングした図である。
【発明を実施するための形態】
【００１２】
本発明に係る嗜好性飲料抽出袋は、ポリエステル製布帛よりなる袋本体２と、袋本体２の表裏面に接着された紙製支持シート１とからなる。袋本体２を形成しているポリエステル製布帛としては、ポリエステル製織物、ポリエステル製編物又はポリエステル製不織布等を用いることができる。ポリエステル製編織物の場合には芯鞘型モノフィラメント糸又は芯鞘型マルチフィラメント糸等の芯鞘型複合糸が用いられる。ポリエステル製編織物としては、芯鞘型モノフィラメント糸を経糸及び緯糸に使用した、比較的目の粗い平織物等の織物であるのが好ましい。かかる織物は、通水性に優れ、コーヒー等の抽出性に優れているからである。また、ポリエステル製不織布の場合には芯鞘型複合繊維が用いられる。本発明において、芯鞘型複合糸又は芯鞘型複合繊維が用いられる理由は、鞘によって紙製支持シート１との接着性を向上させ、芯によってポリエステル製布帛にある程度の剛性を与えるためである。
【００１３】
芯鞘型フィラメント糸又は芯鞘型複合繊維において、鞘は、酸成分としてのテレフタル酸と、ジオール成分としてのエチレングリコール及び１，４−ブタンジオールが用いられ、前三者が共重合してなる共重合ポリエステルで構成されている。酸成分とジオール成分とは当量用いられ、縮合されて共重合ポリエステルが得られる。ジオール成分中のエチレングリコールと１，４−ブタンジオールの比率は、エチレングリコール：１，４−ブタンジオール＝７５〜１０：２５〜９０（モル％）が好ましい。なお、前記三者の化合物以外に、その他の公知の酸成分又はジオール成分が若干量混合されていてもよい。芯は、酸成分としてのテレフタル酸とジオール成分としてのエチレングリコールとが重合されてなる一般のポリエステルが用いられる。もちろん、酸成分として若干量のイソフタル酸が混合されていてもよい。芯と鞘との重量割合は任意であるが、一般的に芯：鞘＝７〜５：３〜５（重量部）である。なお、鞘及び芯の重合に用いられるエチレングリコールとしては、植物由来のエチレングリコールを用いるのが好ましい。
【００１４】
紙製支持シート１は、剛性のある厚紙と、この厚紙の少なくとも片面に設けられたポリエチレン層とを具備する。厚紙にポリエチレン層を設けるには、厚紙にポリエチレンフィルムを押出ラミネート法等で積層一体化してもよいし、厚紙にポリエチレン樹脂溶液を塗工してもよい。ポリエチレン層の厚さは任意であるが、一般的に１０〜５０μｍ程度である。紙製支持シート１の形態としては、従来公知の種々の形態のものが任意に用いられる。図１に示したのは、従来公知の形態のうちの一例であり、把手１ａ及び中間部分１ｂが袋本体２から引き起こされ、把手１ａがカップ３の縁に係止されるものである。
【００１５】
紙製支持シート１と袋本体２とは、引き起こされる部位以外の部位（図３で示したハッチング部位）が熱接着されている。具体的には、紙製支持シート１のポリエチレン層と袋本体２を当接し、接着部位のみを加熱及び加圧することによって、紙製支持シート１と袋本体２とが熱接着される。この加熱及び加圧によって、ポリエチレン層が溶融又は軟化し、及び／又は袋本体２を構成している芯鞘型複合糸又は芯鞘型複合繊維の鞘が溶融又は軟化し、両者が密着した状態で固化され接着されるのである。
【００１６】
袋本体１の中には、被抽出物であるコーヒー粉や茶葉等が収納されている。収納する形態としては、袋本体１内に直接収納してもよいし、袋本体１内にさらに袋を形成しその袋の中に収納してもよい。後者の方が、被抽出物が外部にこぼれにくいので好ましい。なお、図２に示した嗜好性飲料抽出袋は、袋本体１内にさらに袋を形成したものである。
【実施例】
【００１７】
実施例
芯がテレフタル酸とエチレングリコールを重縮合してなるレギュラーポリエステルよりなり、鞘がテレフタル酸５０モル％とエチレングリコール２５モル％と１，４−ブタンジオール２５モル％を重縮合してなる共重合ポリエステルで形成されている芯鞘型モノフィラメント糸を準備した。この芯鞘型モノフィラメント糸において、芯と鞘との重量比は芯：鞘＝６：４であり、繊度は２５デシテックスであった。また、鞘の融点は１８０℃であった。この芯鞘型モノフィラメント糸を経糸及び緯糸に用いて、経糸密度及び緯糸密度共に９７本／インチの織密度の平織物を得た。この平織物を製袋して袋本体を得た。
【００１８】
一方、図１に示した形態の紙製支持シートを準備した。この紙製支持シートは、厚紙の片面に押出ラミネート法で厚さ４０μｍのポリエチレンフィルムを積層一体化したポリエチレンラミ紙を用いて、図１の形態に裁断加工したものである。この紙製支持シートを袋本体の表裏面の所定の箇所に重ねて、２３０℃で０．６秒間の条件で加熱加圧し、紙製支持シートと袋本体とを熱接着して、嗜好性飲料抽出袋を作成した。
【００１９】
比較例
芯鞘型ポリエステルモノフィラメント糸（ＫＢセーレン株式会社製、品番「ＬＣＯ」）を準備した。このモノフィラメント糸の芯はテレフタル酸とエチレングリコールを重縮合してなるレギュラーポリエステルよりなり、鞘はテレフタル酸３８モル％とイソフタル酸１２モル％とエチレングリコール５０モル％を混合して重合した共重合ポリエステルよりなる。このモノフィラメント糸において、芯と鞘との重量比は芯：鞘＝５：５であり、繊度は２５デシテックスであった。また、鞘の融点は１８０℃であった。このモノフィラメント糸を経糸及び緯糸に用いて、経糸密度及び緯糸密度共に９７本／インチの織密度の平織物を得た。この平織物を製袋して袋本体を得た。その後は、実施例と同一の方法で嗜好性飲料抽出袋を得た。
【００２０】
［接着強度の測定］
実施例及び比較例で得られた嗜好性飲料抽出袋の四隅の接着箇所（図３で示したＡ，Ｂ，Ｃ及びＤの箇所）の接着強度を測定した。測定方法は、Ａ，Ｂ，Ｃ及びＤの箇所近傍において、紙製支持シートと袋本体とを一部強制的に引き剥がし、紙製支持シートを固定したクリップで把持し、袋本体は固定されていないクリップに把持し、固定されていないクリップのつまみ部分を、株式会社イマダ製のデジタルフォースゲージのフックに引っ掛け、両者のクリップがほぼ平行とするようにして、フックを引っ張って接着強度（Ｎ）を測定した。紙製支持シートと袋本体とが剥離した時点の強度を接着強度とした。なお、この測定は、各箇所において１８回行い、引張強度の平均値を表１に示した。
【００２１】
［表１］
━━━━━━━━━━━━━━━━━━━━
引  張  強  度  （Ｎ）
箇所    ━━━━━━━━━━━━━━━
実施例          比較例
━━━━━━━━━━━━━━━━━━━━
Ａ        ２．７２        １．３３
Ｂ        ２．７８        ０．８９
Ｃ        ２．４１        １．３５
Ｄ        ２．３５        １．２９
━━━━━━━━━━━━━━━━━━━━
【００２２】
表１の結果から明らかなように、実施例に係る嗜好性飲料抽出袋は、比較例に係る嗜好性飲料抽出袋に比べて、袋本体と紙製支持シートの接着強度が約２倍程度高くなっていることが分かる。
【符号の説明】
【００２３】
１    紙製支持シート
１ａ  紙製支持シートの把手
１ｂ  紙製支持シートの中間部分
２    袋本体
２ａ  袋本体の口
３    カップ
Ａ，Ｂ，Ｃ，Ｄ    接着強度を測定した箇所
【図１】
2014210043.tif 000003
【図２】
2014210043.tif 000004
【図３】
2014210043.tif 000005